(57)【要約】【課題】  本発明の目的はハイエンド機に要求される高い解像度とハーフトーンの色合いを忠実に再現することが要求されるフルカラー画像を形成できるカラー画像形成方法を提供することである。【解決手段】  アモルファスシリコン系感光体を用い、カラー画像を形成する画像形成方法であり、カラートナーが、体積平均粒径３〜７μｍであり、かつ数平均一次粒径４０〜８００ｎｍの粒子を外部添加剤として含有し、露光工程における主走査方向の露光径（Ａμｍ）と、現像工程における前記露光径（Ａμｍ）に対応する現像径（Ｂμｍ）との間に、下記式（１）のの関係を満足することを特徴とするカラー画像形成方法。  式（１）  １．０４≦Ｂ／Ａ≦１．４  （但し、６≦Ａ≦３０）【選択図】        図１
2005157314.tif 000002
【特許請求の範囲】
【請求項１】
カラー画像形成方法において、複数のアモルファスシリコン系感光体を帯電する帯電工程；前記帯電された前記アモルファスシリコン系感光体のそれぞれの表面に露光を行い、少なくとも黒色用、黄色用、マゼンタ用、およびシアン用の静電潜像を形成する露光工程；各色用の静電潜像に対応するカラートナーによって、各色のカラートナー画像を形成する現像工程；前記各色のカラートナー画像を記録材上に順次重ね合わせて転写する転写工程を有するカラー画像を形成する画像形成方法であり、前記カラートナーが、体積平均粒径３〜７μｍであり、かつ数平均一次粒径４０〜８００ｎｍの粒子を外部添加剤として含有し、前記露光工程における主走査方向の露光径（Ａμｍ）と、現像工程における前記露光径（Ａμｍ）に対応する現像径（Ｂμｍ）との間に、下記式（１）の関係を満足することを特徴とするカラー画像形成方法。
式（１）
１．０４≦Ｂ／Ａ≦１．４  （但し、６≦Ａ≦３０）
【請求項２】
前記帯電工程において、前記アモルファス系感光体を均一帯電させ、前記露光工程において、画像に応じたデジタル露光を行い、前記現像工程において、前記静電潜像に対応するカラートナーによって、各色のカラートナー画像を形成することを特徴する請求項１に記載のカラー画像形成方法。
【請求項３】
前記露光工程は、少なくとも黒色用、黄色用、マゼンタ用、シアン用、赤色用、緑色用及び青色用の静電潜像を形成することを特徴とする請求項１又は２に記載のカラー画像形成方法。
【請求項４】
前記カラートナーが樹脂粒子を水系媒体中で会合させる工程を経て形成されることを特徴とする請求項１〜３のいずれか１項に記載のカラー画像形成方法。
【請求項５】
前記カラートナーが、離型剤または定着助剤の存在下で樹脂粒子を水系媒体中で会合させる工程を経て形成されることを特徴とする請求項１〜４のいずれか１項に記載のカラー画像形成方法。
【請求項６】
前記露光工程において、露光光源は、発振波長が３８０〜５３０ｎｍの範囲にあるレーザ光であることを特徴とする請求項１〜５のいずれか１項に記載のカラー画像形成方法。
【請求項７】
前記カラートナーが、円形度平均値０．９５６〜０．９９８のトナーであることを特徴とする請求項１〜６のいずれか１項に記載のカラー画像形成方法。
【発明の詳細な説明】
【技術分野】
【０００１】
本発明は、カラー複写機やカラープリンタとして用いられる電子写真画像形成方法に関するものである。
【背景技術】
【０００２】
フルカラーのチラシやポスターを作製するケースとして、印刷所に発注するような大量発行ではなく、数十枚から数百枚少量で且つ美しい色再現性が要求されるフルカラー印刷のニーズがある。
【０００３】
また、印刷と競合する領域では、従来の電子写真方式より高解像度、広い色再現領域、高速プリント、および低プリントコストが要求される。
【０００４】
又、フルカラーの画像形成方法の１つとして、タンデム方式と云われる各色毎に別々の電子写真感光体（以後、単に感光体とも云う）上にカラートナー像を形成し、これらのカラートナー像を中間転写体或いは記録紙材に重ね合わせる（本発明においては、前記中間転写媒体および記録紙とも記録材として類別される）画像形成装置が知られている（特許文献１）。このタンデム方式は、モノクロとカラープリントが同じ速度で行われるので、高速プリントに適している。具体的には、色分解された画像情報、即ち、イエロー、マゼンタ、シアン、ブラックの各色に対応した画像情報に基づき、各々、別々の感光体に静電潜像を形成し、各静電潜像上に、各色に対応したイエロー、マゼンタ、シアン、ブラックの各色カラートナー像を形成し、これらトナー像を中間転写体或いは記録材に重ね合わせてカラー画像を形成する。即ち、タンデム方式のカラー画像形成装置は、複数の画像形成ユニットで形成される色相の異なるトナー像を中間転写体或いは記録紙材上に重ね合わせてカラー画像を形成するので、高速のカラー画像を形成できる電子写真方式の画像形成装置を開発することができる。
【０００５】
一方、デジタルのフルカラー用画像形成装置には、微妙な色合いを忠実に再現することを追求したハイエンド機と呼ばれる機種があり、これらのデジタルのフルカラー用画像形成装置では、電子写真感光体上に形成されるデジタルのカラー画素（個々のカラードット画素）の潜像を忠実にトナー画像として再現することが必要であり、そのためには、各カラー画素を忠実に潜像化できる電子写真感光体及び各ドット潜像を忠実に顕像化可能なトナーの選択が重要である。即ち、微妙な色合いを忠実に再現することが可能な電子写真感光体とトナーの開発が必要である。更に、さらに潜像の書込み、すなわち露光系の開発も必要である。
【０００６】
前記したタンデム方式に用いる電子写真感光体としては、各カラートナー像毎に別々の電子写真感光体を用いるので、それぞれの電子写真感光体の性能が安定していないと、色むらや色ずれが発生しやすい。例えば、表面硬度が高く、高耐久性を有するアモルファスシリコン系感光体はハーフトーン再現性に優れた高品位画像が得られることが記載されている（特許文献２）。
【０００７】
他方、デジタルのフルカラーの色再現を改善する方法として、粒度分布を均一に制御できる重合トナーを用いたタンデム方式の画像形成装置が提案されている（特許文献３）
そこで、前記したタンデム方式の画像形成装置に、前記したアモルファスシリコン系感光体及び後述する重合トナーを併用すると美しいフルカラー画像が得られるハイエンドタイプの画像形成装置が実現できることが期待された。さらにアモルファスシリコン系感光体は耐久性が高く、１枚あたりのプリントコストを低減できるのでオフセット印刷機などの印刷機に対して競争力が増す。
【特許文献１】特開平１０−２０５９８号公報
【特許文献２】特開２００２−１２３０２０号公報
【特許文献３】特開２００１−３１８４８２号公報
【発明の開示】
【発明が解決しようとする課題】
【０００８】
しかしながら、前記したアモルファスシリコン系感光体及び重合トナーを用いたタンデム方式の画像形成装置を用いてフルカラーを形成しても、良好なハーフトーン再現と忠実な色再現が十分に発現されず、単に公知の技術を組み合わせてもハイエンド機に要求されるハーフトーンの色合いを忠実に再現することが要求されるフルカラー画像を形成できる技術を実現することは困難であることが確認された。
【０００９】
しかし、単に露光ビーム径とトナー径を小さくしただけでは、露光のドットずれをトナーが忠実に再現してしまうので、色ずれが発生し、色再現性が劣ってしまう。さらに細線のギザつきも露見してしまう問題があった。
即ち、本発明の目的はハイエンド機に要求される高い解像度とハーフトーンの色合いを忠実に再現することが要求されるフルカラー画像を形成できる画像形成装置を提供することである。
【課題を解決するための手段】
【００１０】
本発明者等は、上記課題について十分に検討した結果、フルカラー画像の形成に用いる電子写真感光体と重合トナーの組み合わせに問題があることを見出し、本発明を完成した。即ち表面抵抗が比較的低いアモルファスシリコン系感光体と主として水系媒体中で形成される重合トナーの単なる組み合わせでは、アモルファスシリコン系感光体上の潜像がトナーから供給される塩類、界面活性剤等により、ぼけやすく、各カラー画素に対応した各ドット潜像が正確に生成しないことに原因があることを見出し、本発明を完成した。即ち、本発明は以下の構成を取ることにより達成される。
（請求項１）
カラー画像形成方法において、複数のアモルファスシリコン系感光体を帯電する帯電工程；前記帯電された前記アモルファスシリコン系感光体のそれぞれの表面に露光を行い、少なくとも黒色用、黄色用、マゼンタ用、およびシアン用の静電潜像を形成する露光工程；各色用の静電潜像に対応するカラートナーによって、各色のカラートナー画像を形成する現像工程；前記各色のカラートナー画像を記録材上に順次重ね合わせて転写する転写工程を有するカラー画像を形成する画像形成方法であり、前記カラートナーが、体積平均粒径３〜７μｍであり、かつ数平均一次粒径４０〜８００ｎｍの粒子を外部添加剤として含有し、前記露光工程における主走査方向の露光径（Ａμｍ）と、現像工程における前記露光径（Ａμｍ）に対応する現像径（Ｂμｍ）との間に、下記式（１）の関係を満足することを特徴とするカラー画像形成方法。
【００１１】
式（１）
１．０４≦Ｂ／Ａ≦１．４  （但し、６≦Ａ≦３０）
（請求項２）
前記帯電工程において、前記アモルファス系感光体を均一帯電させ、前記露光工程において、画像に応じたデジタル露光を行い、前記現像工程において、前記静電潜像に対応するカラートナーによって、各色のカラートナー画像を形成することを特徴する請求項１に記載のカラー画像形成方法。
（請求項３）
前記露光工程は、少なくとも黒色用、黄色用、マゼンタ用、シアン用、赤色用、緑色用及び青色用の静電潜像を形成することを特徴とする請求項１又は２に記載のカラー画像形成方法。
（請求項４）
前記カラートナーが樹脂粒子を水系媒体中で会合させる工程を経て形成されることを特徴とする請求項１〜３のいずれか１項に記載のカラー画像形成方法。
（請求項５）
前記カラートナーが、離型剤または定着助剤の存在下で樹脂粒子を水系媒体中で会合させる工程を経て形成されることを特徴とする請求項１〜４のいずれか１項に記載のカラー画像形成方法。
（請求項６）
前記露光工程において、露光光源は、発振波長が３８０〜５３０ｎｍの範囲にあるレーザ光であることを特徴とする請求項１〜５のいずれか１項に記載のカラー画像形成方法。
（請求項７）
前記カラートナーが、円形度平均値０．９５６〜０．９９８のトナーであることを特徴とする請求項１〜６のいずれか１項に記載のカラー画像形成方法。
【発明の効果】
【００１２】
上記のような構成の本発明の画像形成方法を用いることにより、アモルファスシリコン系感光体と重合トナーをタンデム方式のカラー画像形成方法に用いた場合に、発生しやすいカラー画像のドット再現性の劣化を防止でき、色再現、鮮鋭性が良好で、且つ画像欠陥の発生が防止されたカラー画像を提供することができる。
【発明を実施するための最良の形態】
【００１３】
次に、本発明に用いられる感光体について詳細に説明する。
【００１４】
本発明のカラー画像形成方法に用いられる感光体はアモルファスシリコン系感光体が用いられる。
【００１５】
以下、アモルファスシリコン系感光体について説明する。
【００１６】
本発明のアモルファスシリコン系感光体とは、アモルファスシリコン層又は非晶質シリコン層を有する感光体を云う。
【００１７】
これらの感光体は特開昭５４−８３７４６号公報、特開昭５７−１１５５６号公報、特開昭６０−６７９５１号公報、特開昭６２−１６８１６１号公報、特開昭５７−１５８６５０号公報等に公知のアモルファスシリコン系感光体を用いることが出来る。
【００１８】
以下本発明のアモルファスシリコン系感光体（以下、「ａ−Ｓｉ感光体」ともいう）について、簡単に説明する。
【００１９】
図２は、本発明におけるａ−Ｓｉ感光体の代表的な層構成を説明するための模式的構成図である。
【００２０】
図２（ａ）は、本発明のａ−Ｓｉ感光体の層構成を説明するための模式的構成図である。図２（ａ）に示すａ−Ｓｉ感光体１００は、感光体用としての導電性支持体１０１の上に、感光層１０２が設けられている。該感光層１０２はａ−Ｓｉ：Ｈ，Ｘからなり光導電性を有する光導電層１０３と、アモルファスシリコン系表面層１０４と、アモルファスシリコン系電荷注入阻止層１０５とから構成されている。
【００２１】
図２（ｂ）は、本発明のａ−Ｓｉ感光体の他の層構成を説明するための模式的構成図である。図２（ｂ）に示す画像形成装置用感光体１００は、感光体用としての導電性支持体１０１の上に、感光層１０２が設けられている。該感光層１０２は光導電層１０３を構成するａ−Ｓｉ：Ｈ、Ｘからなる電荷発生層、１０６ならびに電荷輸送層１０７、アモルファスシリコン系表面層１０４及びアモルファスシリコン系電荷注入阻止層１０５とから構成されている。
【００２２】
上記ａ−Ｓｉ感光体の層構成は、代表的な層構成を示したものであり、上記層構成で表面層や電荷注入阻止層は必ずしも必須成分ではない。
【００２３】
ａ−Ｓｉ感光体は、一般的には、導電性支持体を５０〜４００℃に加熱し、該支持体上に真空蒸着法、スパッタリング法、イオンプレーティング法、熱ＣＶＤ法、光ＣＶＤ法、プラズマＣＶＤ法（以下、「ＰＣＶＤ法」と称する）等の成膜法によりａ−Ｓｉからなる光導電層を形成する。なかでもＰＣＶＤ法、すなわち、原料ガスを直流または高周波あるいはマイクロ波グロー放電によって分解し、支持体上にａ−Ｓｉ堆積膜を形成する方法が好適である。
【００２４】
以下、ａ−Ｓｉ感光体の層構成の説明をする。
【００２５】
導電性支持体
本発明のａ−Ｓｉ感光体において使用される導電性支持体としては、導電性でも電気絶縁性であってもよい。導電性支持体としては、Ａｌ、Ｆｅなどの周知の金属、およびこれらの合金、例えばステンレス等が挙げられる。また、合成樹脂のフィルムまたはシート、ガラス、セラミック等の電気絶縁性支持体の少なくとも感光層を形成する側の表面を導電処理した支持体も用いることができる。該導電性支持体の形状は平滑表面あるいは凹凸表面の円筒状または板状無端ベルト状でもよい。
【００２６】
特にレーザ光などの可干渉性光を用いて像記録を行う場合には、可視画像において現れる、いわゆる干渉縞模様による画像不良をより効果適に解消するために導電性支持体の表面に凹凸を設けてもよい。支持体１１０１の表面に設けられる凹凸は、特開昭６０−１６８１５６号公報、特開昭６０−１７８４５７号公報、特開昭６０−２２５８５４号公報等に記載された公知の方法により作製される。
【００２７】
また、レーザ光などの可干渉光を用いた場合の干渉縞模様による画像不良をより効果的に解消する別の方法として、導電性支持体１０１の表面に複数の球状痕跡窪みによる凹凸形状を設けてもよい。即ち、導電性支持体１０１の表面が画像形成装置用感光体１１００に要求される解像力よりも微少な凹凸を有し、しかも該凹凸は、複数の球状痕跡窪みによるものである。導電性支持体１０１の表面に設けられる複数の球状痕跡窪みによる凹凸は、特開昭６１−２３１５６１号公報に記載された公知の方法により作製される。
【００２８】
又、レーザ光等の可干渉光を用いた場合の干渉縞模様による画像不良をより効果的に解消するさらに別の方法として、感光層１０２内、或いは該層の下側に光吸収層等の干渉防止層或いは領域を設けても良い。
【００２９】
光導電層
本発明ａ−Ｓｉ感光体はその目的を達成するため、導電性支持体上、必要に応じて下引き層（不図示）上に形成され、感光層１０２の一部を構成するのが好ましい。光導電層１０３は真空堆積膜形成方法によって、所望特性が得られるように適宜成膜パラメーターの数値条件が設定されて作製される。具体的には、例えばグロー放電法（低周波ＣＶＤ法、高周波ＣＶＤ法またはマイクロ波ＣＶＤ法等の交流放電ＣＶＤ法、あるいは直流放電ＣＶＤ法等）、スパッタリング法、真空蒸着法、イオンプレーティング法、光ＣＶＤ法、熱ＣＶＤ法などの数々の薄膜堆積法によって形成することができる。これらの薄膜堆積法は、製造条件、設備資本投資下の負荷程度、製造規模、作製される画像形成装置用感光体に所望される特性等の要因によって適宜選択されて採用されるが、所望の特性を有する画像形成装置用感光体を製造するに当たっての条件の制御が比較的容易であることからしてグロー放電法が好適である。
【００３０】
グロー放電法によって光導電層１０３を形成するには、基本的にはシリコン原子（Ｓｉ）を供給し得るＳｉ供給用の原料ガスと、水素原子（Ｈ）を供給し得るＨ供給用の原料ガスまたは／及びハロゲン原子（Ｘ）を供給し得るＸ供給用の原料ガスを、内部が減圧にし得る反応容器内に所望のガス状態で導入して、該反応容器内にグロー放電を生起させ、あらかじめ所定の位置に設置されてある所定の支持体１０１上にａ−Ｓｉ：Ｈ，Ｘからなる層を形成すればよい。
【００３１】
また、本発明において光導電層１０３中に水素原子または／及びハロゲン原子が含有されることが好ましいが、これはシリコン原子の未結合手を補償し、層品質の向上、特に光導電性および電荷保持特性を向上させるために必須不可欠であるからである。よって水素原子またはハロゲン原子の含有量、または水素原子とハロゲン原子の和の量はシリコン原子と水素原子または／及びハロゲン原子の和に対して１０〜３０原子％、より好ましくは１５〜２５原子％とされるのが望ましい。
【００３２】
本発明のａ−Ｓｉ感光体を作製する為に使用されるＳｉ供給用ガスとなり得る物質としてはガス状態の、またはガス化し得る水素化珪素（シラン類）が有効に使用されるものとして挙げられ、更に層作製時の取り扱い易さ、Ｓｉ供給効率の良さ等の点でＳｉＨ４、Ｓｉ２Ｈ６が好ましいものとして挙げられる。
【００３３】
そして、形成される光導電層１０３中に水素原子を構造的に導入し、水素原子の導入割合の制御をいっそう容易になるように図り、本発明の目的を達成する膜特性を得るために、これらのガスに更にＨ２および／またはＨｅあるいは水素原子を含む珪素化合物のガスも所望量混合して層形成することが好ましい。また、各ガスは単独種のみでなく所定の混合比で複数種混合しても差し支えないものである。
【００３４】
また本発明において使用されるハロゲン原子供給用の原料ガスとして有効なのは、たとえばハロゲンガス、ハロゲン化物、ハロゲンをふくむハロゲン間化合物、ハロゲンで置換されたシラン誘導体等のガス状のまたはガス化し得るハロゲン化合物が好ましく挙げられる。また、さらにはシリコン原子とハロゲン原子とを構成要素とするガス状のまたはガス化し得る、ハロゲン原子を含む水素化珪素化合物も有効なものとして挙げることができる。
【００３５】
光導電層１０３中に含有される水素原子または／及びハロゲン原子の量を制御するには、例えば支持体１０１の温度、水素原子または／及びハロゲン原子を含有させるために使用される原料物質の反応容器内へ導入する量、放電電力等を制御すればよい。
【００３６】
本発明のａ−Ｓｉ感光体においては、光導電層１０３には必要に応じて伝導性を制御する原子を含有させることが好ましい。伝導性を制御する原子は、光導電層１０３中に万偏なく均一に分布した状態で含有されても良いし、あるいは層厚方向には不均一な分布状態で含有している部分があってもよい。
【００３７】
前記伝導性を制御する原子としては、半導体分野における、いわゆる不純物を挙げることができ、周知の如く、ｐ型伝導特性を与える周期律表３ｂ族に属する原子（第３ｂ族原子）またはｎ型伝導特性を与える周期律表５ｂ族に属する原子（第５ｂ族原子）を用いることができる。
【００３８】
また、これらの伝導性を制御する原子導入用の原料物質を必要に応じてＨ２および／またはＨｅにより希釈して使用してもよい。
【００３９】
さらに本発明のａ−Ｓｉ感光体においては、光導電層１０３に炭素原子及び／または酸素原子及び／または窒素原子を含有させることも有効である。炭素原子及び／または酸素原子及び／または窒素原子は、光導電層中に万遍なく均一に含有されても良いし、光導電層の層厚方向に含有量が変化するような不均一な分布をもたせた部分があっても良い。
【００４０】
本発明のａ−Ｓｉ感光体において、光導電層１０３の層厚は所望の電子写真特性が得られること及び経済的効果等の点から適宜所望にしたがって決定され、好ましくは２０〜５０μｍ、より好ましくは２３〜４５μｍ、最適には２５〜４０μｍとされるのが望ましい。
【００４１】
本発明の目的を達成し、所望の膜特性を有する光導電層１０３を形成するために、Ｓｉ供給用のガスと希釈ガスとの混合比、反応容器内のガス圧、放電電力ならびに導電性支持体温度を適宜設定することができる。
【００４２】
なお、前記の各条件は、通常は独立的に別々に決められるものではなく、所望の特性を有する感光体を形成すべく相互的且つ有機的関連性に基づいて最適値を決めるのが望ましい。
【００４３】
表面層
本発明のａ−Ｓｉ感光体においては、上述のようにして導電性支持体１０１上に形成された光導電層１０３の上に、更に表面層１０４を形成することが好ましい。この表面層１０４は自由表面を有し、主に耐湿性、連続繰り返し使用特性、電気的耐圧性、使用環境特性、耐久性において本発明の目的を達成するために設けられる。
【００４４】
表面層１０４は、アモルファスシリコン（ａ−Ｓｉ）系の材料や、例えば、水素原子（Ｈ）及び／またはハロゲン原子（Ｘ）を含有し、更に炭素原子を含有するアモルファスシリコン（以下「ａ−ＳｉＣ：Ｈ，Ｘ」と表記する）、水素原子（Ｈ）及び／またはハロゲン原子（Ｘ）を含有し、更に酸素原子を含有するアモルファスシリコン（以下「ａ−ＳｉＯ：Ｈ，Ｘ」と表記する）、水素原子（Ｈ）及び／またはハロゲン原子（Ｘ）を含有し、更に窒素原子を含有するアモルファスシリコン（以下「ａ−ＳｉＮ：Ｈ，Ｘ」と表記する）、水素原子（Ｈ）及び／またはハロゲン原子（Ｘ）を含有し、更に炭素原子、酸素原子、窒素原子の少なくとも一つを含有するアモルファスシリコン（以下「ａ−ＳｉＣＯＮ：Ｈ，Ｘ」と表記する）等の材料が好適に用いられる。
【００４５】
本発明のａ−Ｓｉ感光体に於いて、その目的を効果的に達成するために、表面層１０４は真空堆積膜形成方法によって、所望特性が得られるように適宜成膜パラメーターの数値条件が設定されて作製することが好ましい。具体的には、例えばグロー放電法（低周波ＣＶＤ法、高周波ＣＶＤ法またはマイクロ波ＣＶＤ法等の交流放電ＣＶＤ法、あるいは直流放電ＣＶＤ法等）、スパッタリング法、真空蒸着法、イオンプレーティング法、光ＣＶＤ法、熱ＣＶＤ法などの数々の薄膜堆積法によって形成することができる。これらの薄膜堆積法は、製造条件、設備資本投資下の負荷程度、製造規模、作製される画像形成装置用感光体に所望される特性等の要因によって適宜選択されて採用されるが、感光体の生産性から光導電層と同等の堆積法によることが好ましい。
【００４６】
例えば、グロー放電法によってａ−ＳｉＣ：Ｈ，Ｘよりなる表面層１０４を形成するには、基本的にはシリコン原子（Ｓｉ）を供給し得るＳｉ供給用の原料ガスと、炭素原子（Ｃ）を供給し得るＣ供給用の原料ガスと、水素原子（Ｈ）を供給し得るＨ供給用の原料ガスまたは／及びハロゲン原子（Ｘ）を供給し得るＸ供給用の原料ガスを、内部を減圧にし得る反応容器内に所望のガス状態で導入して、該反応容器内にグロー放電を生起させ、あらかじめ所定の位置に設置された光導電層１０３を形成した支持体１０１上にａ−ＳｉＣ：Ｈ，Ｘからなる層を形成すればよい。
【００４７】
表面層をａ−ＳｉＣを主成分として構成する場合の炭素量は、シリコン原子と炭素原子の和に対して３０〜９０％の範囲が好ましい。
【００４８】
また、本発明のａ−Ｓｉ感光体において表面層１０４中に水素原子または／及びハロゲン原子が含有されることが必要であるが、これはシリコン原子の未結合手を補償し、層品質の向上、特に光導電性特性および電荷保持特性を向上させるために必須不可欠である。水素含有量は、構成原子の総量に対して通常の場合３０〜７０原子％、好適には３５〜６５原子％、最適には４０〜６０原子％とするのが望ましい。また、弗素原子の含有量として、通常の場合は０．０１〜１５原子％、好適には０．１〜１０原子％、最適には０．６〜４原子％とされるのが望ましい。
【００４９】
表面層内の欠陥（主にシリコン原子や炭素原子のダングリングボンド）は、例えば自由表面から光導電層への電荷の注入による帯電特性の劣化、使用環境、例えば高い湿度のもとで表面構造が変化することによる帯電特性の変動、更にコロナ帯電時や光照射時に光導電層により表面層に電荷が注入され、前記表面層内の欠陥に電荷がトラップされることによる繰り返し使用時の残像現象の発生等、画像形成装置用感光体としての特性に悪影響を及ぼすことが知られている。
【００５０】
表面層内の水素含有量を３０原子％以上に制御することで前記表面層内の欠陥が大幅に減少し、電気的特性面及び高速連続使用性の向上を図ることができる。一方、前記表面層中の水素含有量が７０原子％を超えると表面層の硬度が低下により耐久性が低下する。
【００５１】
また、表面層中の弗素含有量を０．０１原子％以上の範囲に制御することで表面層内のシリコン原子と炭素原子の結合の発生をより効果的に達成することが可能となる。さらに、表面層中の弗素原子の働きとして、コロナ等のダメージによるシリコン原子と炭素原子の結合の切断を効果的に防止することができる。一方、表面層中の弗素含有量が１５原子％を超えると表面層内のシリコン原子と炭素原子の結合の発生の効果およびシリコン原子と炭素原子の結合の切断を防止する効果がほとんど認められなくなる。さらに、過剰の弗素原子が表面層中のキャリアの走行性を阻害するため、残留電位や画像メモリーが顕著に認められてくる。
【００５２】
表面層中の弗素含有量や水素含有量は、Ｈ２ガスの流量、導電性支持体温度、放電パワー、ガス圧等によって制御し得る。
【００５３】
本発明のａ−Ｓｉ感光体に於ける表面層１０４の層厚としては、通常０．０１〜３μｍ、好適には０．０５〜２μｍ、最適には０．１〜１μｍとされるのが望ましいものである。層厚が０．０１μｍよりも薄いと感光体を使用中に摩耗等の理由により表面層が失われてしまい、３μｍを越えると残留電位の増加等の電子写真特性の低下がみられる。
【００５４】
本発明のａ−Ｓｉ感光体の表面層１０４は、その要求される特性が所望通りに与えられるように注意深く形成される。即ち、Ｓｉ、Ｃ及び／またはＮ及び／またはＯ、Ｈ及び／またはＸを構成要素とする物質はその形成条件によって構造的には結晶からアモルファスまでの形態を取り、電気物性的には導電性から半導体性、絶縁性までの間の性質を、又、光導電的性質から非光導電的性質までの間の性質を各々示すので、本発明においては、目的に応じた所望の特性を有する化合物が形成される様に、所望に従ってその形成条件の選択が厳密になされる。
【００５５】
例えば、表面層１０４を耐圧性の向上を主な目的として設けるには、使用環境に於いて電気絶縁性的挙動の顕著な非単結晶材料として作製される。
【００５６】
又、連続繰り返し使用特性や使用環境特性の向上を主たる目的とする場合には、上記の電気絶縁性の度合はある程度緩和され、照射される光に対して有る程度の感度を有する非単結晶材料として形成される。
【００５７】
更に、表面層１０４の低抵抗による画像流れを防止し、或いは残留電位等の影響を防止する為に、一方では帯電効率を良好にする為に、層作製に際して、その抵抗値を適宜に制御する事が好ましい。
【００５８】
さらに本発明のａ−Ｓｉ感光体に於いては、光導電層と表面層の間に、炭素原子、酸素原子、窒素原子の含有量を表面層より減らしたブロッキング層（下部表面層）を設けることも帯電能等の特性を更に向上させるためには有効である。
【００５９】
また表面層１０４と光導電層１０３との間に炭素原子及び／または酸素原子及び／または窒素原子の含有量が光導電層１０３に向かって減少するように変化する領域を設けても良い。これにより表面層と光導電層の密着性を向上させ、界面での光の反射による干渉の影響をより少なくすることができる。
【００６０】
電荷注入阻止層
本発明のａ−Ｓｉ感光体においては、導電性支持体と光導電層との間に、導電性支持体側からの電荷の注入を阻止する働きのある電荷注入阻止層を設けるのがいっそう効果的である。すなわち、電荷注入阻止層は感光層が一定極性の帯電処理をその自由表面に受けた際、導電性支持体側より光導電層側に電荷が注入されるのを阻止する機能を有し、逆の極性の帯電処理を受けた際にはそのような機能は発揮されない、いわゆる極性依存性を有している。そのような機能を付与するために、電荷注入阻止層には伝導性を制御する原子を光導電層に比べ比較的多く含有させることが好ましい。
【００６１】
該層に含有される伝導性を制御する原子は、該層中に万偏なく均一に分布されても良いし、あるいは層厚方向には万偏なく含有されてはいるが、不均一に分布する状態で含有している部分があってもよい。分布濃度が不均一な場合には、支持体側に多く分布するように含有させるのが好適である。
【００６２】
しかしながら、いずれの場合にも支持体の表面と平行面内方向においては、均一な分布で万偏なく含有されることが面内方向における特性の均一化をはかる点からも好ましい。
【００６３】
電荷注入阻止層に含有される伝導性を制御する原子としては、半導体分野における、いわゆる不純物を挙げることができ、ｐ型伝導特性を与える周期律表第３族原子またはｎ型伝導特性を与える周期律表第５族原子を用いることができる。
【００６４】
本発明のａ−Ｓｉ感光体において電荷注入阻止層中に含有される伝導性を制御する原子の含有量としては、本発明の目的が効果的に達成できるように所望にしたがって適宜決定される。
【００６５】
さらに、電荷注入阻止層には、炭素原子、窒素原子及び酸素原子の少なくとも一種を含有させることによって、該電荷注入阻止層に直接接触して設けられる他の層との間の密着性の向上をよりいっそう図ることができる。
【００６６】
該層に含有される炭素原子または窒素原子または酸素原子は該層中に万偏なく均一に分布されても良いし、あるいは層厚方向には万偏なく含有されてはいるが、不均一に分布する状態で含有している部分があってもよい。しかしながら、いずれの場合にも導電性支持体の表面と平行面内方向においては、均一な分布で万偏なく含有されることが面内方向における特性の均一化をはかる点からも好ましい。
【００６７】
本発明のａ−Ｓｉ感光体においては、電荷注入阻止層の全層領域に含有される炭素原子及び／または窒素原子および／または酸素原子の含有量は、本発明の目的が効果的に達成されるように適宜決定される。
【００６８】
電荷注入阻止層に含有される水素原子および／またはハロゲン原子は層内に存在する未結合手を補償し膜質の向上に効果を奏する。
【００６９】
本発明のａ−Ｓｉ感光体において、電荷注入阻止層の層厚は所望の電子写真特性が得られること、及び経済的効果等の点から好ましくは０．１〜５μｍ、より好ましくは０．３〜４μｍ、最適には０．５〜３μｍとされるのが望ましい。
【００７０】
本発明のａ−Ｓｉ感光体において、電荷注入阻止層を形成するには、前述の光導電層を形成する方法と同様の真空堆積法が採用される。
【００７１】
このほかに、本発明のａ−Ｓｉ感光体においては、感光層１０２の前記導電性支持体１０１側に、少なくともアルミニウム原子、シリコン原子、水素原子または／及びハロゲン原子が層厚方向に不均一な分布状態で含有する層領域を有することが望ましい。
【００７２】
また、本発明のａ−Ｓｉ感光体に於いては、導電性支持体１０１と光導電層１０３あるいは電荷注入阻止層１０５との間の密着性の一層の向上を図る目的で、例えば、Ｓｉ３Ｎ４、ＳｉＯ２、ＳｉＯ、あるいはシリコン原子を母体とし、水素原子及び／またはハロゲン原子と、炭素原子及び／または酸素原子及び／または窒素原子とを含む非晶質材料等で構成される密着層を設けても良い。
【００７３】
更に、前述のごとく、支持体からの反射光による干渉模様の発生を防止するための光吸収層を設けても良い。これらの電荷注入阻止層、光導電層、表面層等を順次積層し、正帯電性又は負帯電性のａ−Ｓｉ感光体を作製する。但し、本発明に用いるａ−Ｓｉ感光体としては、画像の鮮鋭性の観点から正帯電性のａ−Ｓｉ感光体が好ましい。
〈トナーの製造方法〉
本発明のカラー画像形成方法の現像工程に用いられる各色カラートナーが、体積平均粒径３〜７μｍであり、かつ数平均一次粒径４０〜８００ｎｍの粒子を外部添加剤として含有し、前記露光工程における主走査方向の露光径（Ａμｍ）と、現像工程における前記露光径（Ａμｍ）に対応する現像径（Ｂμｍ）との間に、下記式（１）のの関係を満足することを特徴とする。
【００７４】
式（１）
１．０４≦Ｂ／Ａ≦１．４  （但し、６≦Ａ≦３０）
本発明は、上記（１）式の関係の露光及び現像を行ない、前記カラートナーを用いてカラー画像に顕像化することにより、アモルファスシリコン系感光体で発生しやすい画像ボケを防止でき、ドット画像の再現性が良好で且つ色再現性が良好なカラー画像を作製することができる。
以下、本発明のトナーを製造する方法について詳細に説明する。
【００７５】
また、本発明のトナー（いわゆる重合トナー）を製造する好ましい方法として樹脂粒子を水系媒体中で会合させて調製する方法も挙げることができる。この方法としては、特に限定されるものではないが、例えば、特開平５−２６５２５２号公報や特開平６−３２９９４７号公報、特開平９−１５９０４号公報に示す方法を挙げることができる。すなわち、樹脂粒子と着色剤などの構成材料の分散粒子、あるいは樹脂および着色剤等より構成される微粒子を複数以上会合させる方法、特に水中にてこれらを乳化剤を用いて分散した後に、臨界凝集濃度以上の凝集剤を加え塩析させると同時に、形成された重合体自体のガラス転移点温度以上で加熱融着させて融着粒子を形成しつつ徐々に粒径を成長させ、目的の粒径となったところで塩析停止剤を加えて粒径成長を停止し、さらに加熱、攪拌しながら粒子表面を平滑にして形状を制御し、その粒子を含水状態のまま流動状態で加熱乾燥することにより、本発明のトナーを形成することができる。なお、ここにおいて凝集剤と同時に水に対して無限溶解する溶媒を加えてもよい。
樹脂粒子として離型剤を含む樹脂粒子を用い、該着色剤を含む樹脂粒子を凝集して作製することが好ましい。樹脂粒子は、乳化重合、即ち必要な添加剤の乳化液を加えた液中（水系媒体中）にて単量体を乳化重合して微粒の重合体粒子（樹脂粒子）を調製することが好ましい。この乳化重合で作製した樹脂粒子の粒度分布は、ほぼ単分散に近いので、その後のトナー粒子の作製で、常にバラツキの少ないトナー粒子を作製することができ、ａ−Ｓｉ感光体上のドット潜像をぼかすことなく正確にトナー画像に再現できるトナーを提供できる。即ち、乳化重合で作製した樹脂粒子と着色剤粒子の分散液に、有機溶媒、凝集剤等を添加して当該樹脂粒子を会合させてトナー粒子を製造することができ、かくして得られるトナーは、ロット間のバラツキが小さい、常に同じような特性を有するトナーを製造することが出来る。ここで「会合」とは、前記樹脂粒子が複数個凝集し融着することをいい、当該樹脂粒子と他の粒子（例えば着色剤粒子）とが融着する場合も含むものとする。
【００７６】
前記樹脂粒子を水系媒体中で会合させる際に使用される凝集剤としては特に限定されるものではないが、金属塩から選択されるものが好適に使用される。具体的には、一価の金属として例えばナトリウム、カリウム、リチウム等のアルカリ金属の塩、二価の金属として例えばカルシウム、マグネシウム等のアルカリ土類の金属塩、マンガン、銅等の二価の金属の塩、鉄、アルミニウム等の三価の金属の塩等が挙げられ、具体的な塩としては、塩化ナトリウム、塩化カリウム、塩化リチウム、塩化カルシウム、塩化亜鉛、硫酸銅、硫酸マグネシウム、硫酸マンガン等を挙げることができる。これらは組み合わせて使用してもよい。
【００７７】
これらの凝集剤は臨界凝集濃度以上添加することが好ましい。この臨界凝集濃度とは、水性分散物の安定性に関する指標であり、凝集剤を添加して凝集が発生する濃度を示すものである。この臨界凝集濃度は、乳化された成分および分散剤自体によって大きく変化するものである。例えば、岡村誠三他著「高分子化学１７、６０１（１９６０）日本高分子学会編」等に記述されており、詳細な臨界凝集濃度を求めることができる。また、別な手法として、目的とする粒子分散液に所望の塩を濃度を変えて添加し、その分散液のζ（ゼータ）電位を測定し、この値が変化する塩濃度を臨界凝集濃度として求めることもできる。
【００７８】
本発明の凝集剤の添加量は、臨界凝集濃度以上であればよいが、好ましくは臨界凝集濃度の１．２倍以上、さらに好ましくは、１．５倍以上添加することがよい。
【００７９】
凝集剤と共に使用される「水に対して無限溶解する溶媒」としては、形成される樹脂を溶解させないものが選択される。具体的には、メタノール、エタノール、プロパノール、イソプロパノール、ｔ−ブタノール、メトキシエタノール、ブトキシエタノール等のアルコール類、アセトニトリル等のニトリル類、ジオキサン等のエーテル類を挙げることができる。特に、エタノール、プロパノール、イソプロパノールが好ましい。
【００８０】
この水に対して無限溶解する溶媒の添加量は、凝集剤を添加した重合体含有分散液に対して１〜１００体積％が好ましい。
【００８１】
なお、粒子形状を均一化させるためには、樹脂粒子を水系媒体中で会合させて着色粒子（トナーの原型）を製造し、該着色粒子分散液を濾過した後に、着色粒子に対して１０質量％以上の水が存在したスラリーを流動乾燥させることが好ましい。
本発明のトナーを製造する方法の一例として懸濁重合法について説明する。重合性単量体中に着色剤や必要に応じて離型剤、荷電制御剤、さらに重合開始剤等の各種構成材料を添加し、ホモジナイザー、サンドミル、サンドグラインダー、超音波分散機などで重合性単量体に各種構成材料を溶解あるいは分散させる。この各種構成材料が溶解あるいは分散された重合性単量体を分散安定剤を含有した水系媒体中にホモミキサーやホモジナイザーなどを使用しトナーとしての所望の大きさの油滴に分散させる。その後、攪拌機構が後述の攪拌翼である反応装置（攪拌装置）へ移し、加熱すること、または得られた分散液に水溶性重合開始剤を添加することを行う方法（「ミニエマルジョン法」ともいう）で重合反応を進行させる。反応終了後、分散安定剤を除去し、濾過、洗浄し、さらに乾燥することで本発明のトナーを調製する。このミニエマルジョン法によれば、通常の乳化重合法とは異なり、油相に溶解させた離型剤の脱離が少ないので、形成される樹脂粒子または被覆層内に十分な量の離型剤などの機能性物質を導入することができる。
【００８２】
なお、本発明でいうところの「水系媒体」とは、少なくとも水が５０質量％以上含有されたものを示す。
【００８３】
又、本発明に用いられるトナーは、製造工程で気泡処理又はオゾン水処理を行うことが好ましい。このような処理を行ったトナーは、トナー粒子中に残存する揮発成分の残存量を少なくすることが出来、これら揮発成分がａ−Ｓｉ感光体に付着して、画像ボケや画像流れを発生するのを防止することができる。この気泡処理とは、水系媒体中で会合させる工程の前後の少なくともいずれかで、空気の気泡を水系媒体中に吹き込み、水系媒体中に分散しているトナー粒子等を気泡処理することで達成することが出来る。一方、オゾン水処理としては、前記水系媒体中で会合させる工程の前後いずれかに、オゾン水を添加して、トナー粒子等をオゾン処理することも出来るが、水系媒体中から一旦取り出したトナー粒子をオゾン水処理してもよい。
【００８４】
樹脂を構成する重合性単量体として使用されるものは、スチレン、ｏ−メチルスチレン、ｍ−メチルスチレン、ｐ−メチルスチレン、α−メチルスチレン、ｐ−フェニルスチレン、ｐ−エチルスチレン、２，４−ジメチルスチレン、ｐ−ｔｅｒｔ−ブチルスチレン、ｐ−ｎ−ヘキシルスチレン、ｐ−ｎ−オクチルスチレン、ｐ−ｎ−ノニルスチレン、ｐ−ｎ−デシルスチレン、ｐ−ｎ−ドデシルスチレンの様なスチレンあるいはスチレン誘導体、メタクリル酸メチル、メタクリル酸エチル、メタクリル酸ｎ−ブチル、メタクリル酸イソプロピル、メタクリル酸イソブチル、メタクリル酸ｔ−ブチル、メタクリル酸ｎ−オクチル、メタクリル酸２−エチルヘキシル、メタクリル酸ステアリル、メタクリル酸ラウリル、メタクリル酸フェニル、メタクリル酸ジエチルアミノエチル、メタクリル酸ジメチルアミノエチル等のメタクリル酸エステル誘導体、アクリル酸メチル、アクリル酸エチル、アクリル酸イソプロピル、アクリル酸ｎ−ブチル、アクリル酸ｔ−ブチル、アクリル酸イソブチル、アクリル酸ｎ−オクチル、アクリル酸２−エチルヘキシル、アクリル酸ステアリル、アクリル酸ラウリル、アクリル酸フェニル等の、アクリル酸エステル誘導体、エチレン、プロピレン、イソブチレン等のオレフィン類、塩化ビニル、塩化ビニリデン、臭化ビニル、フッ化ビニル、フッ化ビニリデン等のハロゲン系ビニル類、プロピオン酸ビニル、酢酸ビニル、ベンゾエ酸ビニル等のビニルエステル類、ビニルメチルエーテル、ビニルエチルエーテル等のビニルエーテル類、ビニルメチルケトン、ビニルエチルケトン、ビニルヘキシルケトン等のビニルケトン類、Ｎ−ビニルカルバゾール、Ｎ−ビニルインドール、Ｎ−ビニルピロリドン等のＮ−ビニル化合物、ビニルナフタレン、ビニルピリジン等のビニル化合物類、アクリロニトリル、メタクリロニトリル、アクリルアミド等のアクリル酸あるいはメタクリル酸誘導体がある。これらビニル系単量体は単独あるいは組み合わせて使用することができる。
【００８５】
さらに、ジビニルベンゼン、エチレングリコールジメタクリレート、エチレングリコールジアクリレート、ジエチレングリコールジメタクリレート、ジエチレングリコールジアクリレート、トリエチレングリコールジメタクリレート、トリエチレングリコールジアクリレート、ネオペンチルグリコールジメタクリレート、ネオペンチルグリコールジアクリレート等の多官能性ビニル類を使用して架橋構造の樹脂とすることもできる。
【００８６】
また、樹脂（粒子）を構成する重合性単量体としてイオン性解離基を有するもの（例えば、カルボキシル基、スルフォン酸基、リン酸基等の置換基を単量体の構成基として有するもので、具体的には、アクリル酸、メタクリル酸、マレイン酸、スチレンスルフォン酸、アリルスルフォコハク酸、２−アクリルアミド−２−メチルプロパンスルフォン酸、アシッドホスホオキシエチルメタクリレート等）を組み合わせて用いることもできる。
【００８７】
これら重合性単量体はラジカル重合開始剤を用いて重合することができる。この場合、懸濁重合法では油溶性重合開始剤を用いることができる。この油溶性重合開始剤としては、２，２′−アゾビス−（２，４−ジメチルバレロニトリル）、２，２′−アゾビスイソブチロニトリル、１，１′−アゾビス（シクロヘキサン−１−カルボニトリル）、２，２′−アゾビス−４−メトキシ−２，４−ジメチルバレロニトリル、アゾビスイソブチロニトリル等のアゾ系またはジアゾ系重合開始剤、ベンゾイルパーオキサイド、メチルエチルケトンペルオキサイド、ジイソプロピルペルオキシカーボネート、クメンヒドロペルオキサイド、ｔ−ブチルヒドロペルオキサイド、ジ−ｔ−ブチルペルオキサイド、ジクミルペルオキサイド、２，４−ジクロロベンゾイルペルオキサイド、ラウロイルペルオキサイド、２，２−ビス−（４，４−ｔ−ブチルペルオキシシクロヘキシル）プロパン、トリス−（ｔ−ブチルペルオキシ）トリアジンなどの過酸化物系重合開始剤や過酸化物を側鎖に有する高分子開始剤などを挙げることができる。
【００８８】
また、乳化重合法を用いる場合には水溶性ラジカル重合開始剤を使用することができる。水溶性重合開始剤としては、過硫酸カリウム、過硫酸アンモニウム等の過硫酸塩、アゾビスアミノジプロパン酢酸塩、アゾビスシアノ吉草酸およびその塩、過酸化水素等を挙げることができる。
【００８９】
懸濁重合法に用いる分散安定剤としては、リン酸三カルシウム、リン酸マグネシウム、リン酸亜鉛、リン酸アルミニウム、炭酸カルシウム、炭酸マグネシウム、水酸化カルシウム、水酸化マグネシウム、水酸化アルミニウム、メタケイ酸カルシウム、硫酸カルシウム、硫酸バリウム、ベントナイト、シリカ、アルミナ等を挙げることができる。さらに、ポリビニルアルコール、ゼラチン、メチルセルロース、ドデシルベンゼンスルホン酸ナトリウム、エチレンオキサイド付加物、高級アルコール硫酸ナトリウム等の界面活性剤として一般的に使用されているものを分散安定剤として使用することができる。
【００９０】
本発明において優れた樹脂としては、ガラス転移点が２０〜９０℃のものが好ましく、軟化点が８０〜２２０℃のものが好ましい。ガラス転移点は示差熱量分析方法で測定されるものであり、軟化点は高化式フローテスターで測定することができる。さらに、これら樹脂としてはゲルパーミエーションクロマトグラフィーにより測定される分子量が数平均分子量（Ｍｎ）で１０００〜１０００００、重量平均分子量（Ｍｗ）で２０００〜１００００００のものが好ましい。さらに、分子量分布として、Ｍｗ／Ｍｎが１．５〜１００、特に１．８〜７０のものが好ましい。
【００９１】
本発明のトナーは少なくとも上記の樹脂、および外部添加剤を含有するものであるが、必要に応じて着色剤、離型剤や荷電制御剤等を含有することもできる。以下に着色剤、離型剤、荷電制御剤および外部添加剤についての説明をする。
【００９２】
本発明のトナーに使用する着色剤としてはカーボンブラック、磁性体、染料、顔料等を任意に使用することができ、カーボンブラックとしてはチャンネルブラック、ファーネスブラック、アセチレンブラック、サーマルブラック、ランプブラック等が使用される。磁性体としては鉄、ニッケル、コバルト等の強磁性金属、これらの金属を含む合金、フェライト、マグネタイト等の強磁性金属の化合物、強磁性金属を含まないが熱処理する事により強磁性を示す合金、例えばマンガン−銅−アルミニウム、マンガン−銅−錫等のホイスラー合金と呼ばれる種類の合金、二酸化クロム等を用いる事ができる。
【００９３】
染料としてはＣ．Ｉ．ソルベントレッド１、同４９、同５２、同５８、同６３、同１１１、同１２２、Ｃ．Ｉ．ソルベントイエロー１９、同４４、同７７、同７９、同８１、同８２、同９３、同９８、同１０３、同１０４、同１１２、同１６２、Ｃ．Ｉ．ソルベントブルー２５、同３６、同６０、同７０、同９３、同９５等を用いる事ができ、またこれらの混合物も用いる事ができる。顔料としてはＣ．Ｉ．ピグメントレッド５、同４８：１、同５３：１、同５７：１、同１２２、同１３９、同１４４、同１４９、同１６６、同１７７、同１７８、同２２２、Ｃ．Ｉ．ピグメントオレンジ３１、同４３、Ｃ．Ｉ．ピグメントイエロー１４、同１７、同９３、同９４、同１３８、Ｃ．Ｉ．ピグメントグリーン７、Ｃ．Ｉ．ピグメントブルー１５：３、同６０等を用いる事ができ、これらの混合物も用いる事ができる。数平均一次粒子径は種類により多様であるが、概ね１０〜２００ｎｍ程度が好ましい。
【００９４】
着色剤の添加方法としては、乳化重合法で調製した重合体粒子を、凝集剤を添加することで凝集させる段階で添加し重合体を着色する方法や、単量体を重合させる段階で着色剤を添加し、重合し、着色粒子とする方法等を使用することができる。なお、着色剤は重合体を調製する段階で添加する場合はラジカル重合性を阻害しない様に表面をカップリング剤等で処理して使用することが好ましい。
【００９５】
さらに、離型剤としての低分子量ポリプロピレン（数平均分子量＝１５００〜９０００）や低分子量ポリエチレン、パラフィンワックス、合成エステルワックス、カルナバワックス、ライスワックス等の天然ワックス等を添加してもよい。
【００９６】
荷電制御剤も同様に種々の公知のもので、且つ水中に分散することができるものを使用することができる。具体的には、ニグロシン系染料、ナフテン酸または高級脂肪酸の金属塩、アゾ系金属錯体、ジサリチル酸金属塩、ジベンジル酸塩あるいはその金属錯体等が挙げられる。
【００９７】
なお、これら荷電制御剤や離型剤の粒子は、分散した状態で数平均一次粒子径が２００〜９００ｎｍ程度とすることが好ましい。
【００９８】
本発明のトナーでは外部添加剤（＝外添剤）として数平均一次粒径４０〜８００ｎｍ無機微粒子や有機微粒子などの粒子を添加して使用することを特徴とする。本発明のトナーは該数平均一次粒径４０〜８００ｎｍの粒子を外添剤に用いると、転写が忠実に行われ色ずれがなく解像度が向上する。すなわちトナー中への外添剤の埋没や脱離を効果的に抑制することができ、画像流れや画像ボケを防止し、ドット画像の再現性を向上させることができる。
【００９９】
上記外添剤の粒子粒径の測定法
本発明のカラー画像形成方法に用いられる外添剤の粒子粒径は数平均一次粒径で表す。該数平均粒径は透過型電子顕微鏡観察によって２０００倍に拡大し、ランダムに１００個の粒子を一次粒子として観察し、画像解析によってフェレ方向長さを測定し、数平均して求めた。
【０１００】
この無機微粒子としては、シリカ、チタニア、アルミナ等の無機酸化物粒子の使用が好ましく、さらに、これら無機微粒子はシランカップリング剤やチタンカップリング剤等によって疎水化処理されていることが好ましい。チタン酸ストロンチウムなどチタン酸塩、ヒドロキシタルサイトも好ましく用いられる。疎水化処理の程度としては特に限定されるものでは無いが、メタノールウェッタビリティーとして４０〜９５のものが好ましい。メタノールウェッタビリティーとは、メタノールに対する濡れ性を評価するものである。この方法は、内容量２００ｍｌのビーカー中に入れた蒸留水５０ｍｌに、測定対象の無機微粒子を０．２ｇ秤量し添加する。メタノールを先端が液体中に浸せきされているビュレットから、ゆっくり攪拌した状態で無機微粒子の全体が濡れるまでゆっくり滴下する。この無機微粒子を完全に濡らすために必要なメタノールの量をａ（ｍｌ）とした場合に、下記式により疎水化度が算出される。
【０１０１】
疎水化度＝（ａ／（ａ＋５０））×１００
この外添剤の添加量としては、トナー中に０．１〜５．０質量％、好ましくは０．５〜４．０質量％である。また、外添剤としては種々のものを組み合わせて使用してもよい。
【０１０２】
本発明のカラー画像形成方法に用いられるトナーはトナー粒子の個数平均粒径が２．５〜４．８μｍであることが好ましい。この範囲の粒径を持つトナーを本発明に用いることにより、ドット密度が高い、高画質のカラー画像を作製することができる。
またトナーの形状は、粒径１μｍ以上のトナー粒子２０００個以上を測定したとき、下記式で示される円形度（形状係数）の平均値が、円形度平均値０．９５６〜０．９９８であることが好ましい。
【０１０３】
円形度＝（相当円の周囲長）／（トナー粒子投影像の周囲長）
＝２π×（粒子の投影面積／π）1/2／（トナー粒子投影像の周囲長）
ここで、相当円とは、トナー粒子投影像と同じ面積を有する円のことであり、円相当径とは、該相当円の直径のことである。なお、上記円形度の測定方法としては、ＦＰＩＡ−２０００（シスメック社製）により測定することができる。この時、円相当径は下式で定義される。
【０１０４】
円相当径＝２×（粒子の投影面積／π）1/2
また本発明の画像形成方法には、正帯電トナーが好ましく用いられる。正帯電トナーの製造方法としては、第４アンモニウム塩など公知の荷電制御剤をトナーに含有させればよいが、特に好ましい方法は以下の通りである。
【０１０５】
トナー粒子外層にアミノ基または、アンモニウム基を含有するビニル重合体粒子を固着させることが好ましい。ビニル重合体粒子は、スチレンと、アミノ基またはアンモニウム基を含有するビニル重合性単量体の共重合体が好ましく、アミノ基またはアンモニウム基を含有するビニル重合性単量体としては、下記の化合物（１）あるいは、化合物（２）が好ましい。
【０１０６】
【化１】
2005157314.tif 000003
【０１０７】
次に本発明のカラー画像形成方法における現像工程の一例として、トナーとキャリアで構成される２成分現像剤を用いてａ−Ｓｉ系感光体上にトナー画像を形成する方法がである。以下、キャリアの構成について記載する。
【０１０８】
本発明に好ましく用いられるキャリアとしては、０．１〜１．０μｍの磁性粒子をバインダー樹脂中に分散した樹脂分散キャリアが好ましい。耐久性にすぐれるとともに細線の再現すなわち解像度が高いためである。該磁性粒子としては、鉄、フェライト、マグネタイト、ヘマタイト等の金属及び合金等の従来から公知の材料を用いることが出来る。
【０１０９】
又、磁性粒子を分散するバインダー樹脂としては熱硬化性樹脂が好ましい。熱硬化性樹脂としては、フェノール系樹脂、エポキシ樹脂、ポリアミド樹脂、メラミン樹脂、尿素樹脂、不飽和ポリエステル樹脂、アルキド樹脂、キシレン樹脂、アセトグアナミン樹脂、フラン樹脂、シリコーン系樹脂、ポリイミド樹脂、ウレタン樹脂があり、これらの樹脂は単独でも２種以上を混合しても構わないが、少なくともフェノール樹脂を含有していることが好ましい。これらの樹脂分散キャリアの製造は従来からの公知の製造方法を用いることができる。該、樹脂分散性キャリアは、アモルファスシリコン系感光体の比較的低電位の潜像を高濃度に現像することができる。
【０１１０】
上記樹脂分散キャリアの体積平均粒径が２０〜５０μｍである。この範囲の樹脂分散キャリアを用いることにより、アモルファスシリコン系感光体上に形成された高密度のドット潜像をそれぞれ独立して正確に現像し、良好なカラー画像を形成することができる。
【０１１１】
又、本発明に好ましく用いられるキャリアとしては、導電性粒子を含有するシリコーン樹脂被覆層を有するキャリア（導電性粒子を含有するシリコーン樹脂で被覆されたキャリア）が好ましい。導電性粒子でキャリアを表面被覆することにより、現像性が向上し、アモルファスシリコン系感光体の比較的低電位の潜像を高濃度に現像することができる。
【０１１２】
ここで用いられるキャリアコア、即ち、磁性体粒子としては、公知のものを用いることができ、例えば、鉄、フェライト、マグネタイト等の金属、それらの金属とアルミニウム、鉛等の金属との合金等を挙げられ、これらの中ではＬｉ2Ｏ、ＭｇＯ、ＭｎＯの少なくとも一種を含有するＦｅ2Ｏ3からなるフェライトが好ましく、リチウムフェライト、マンガンフェライト、マグネタイトが特に好ましい。
【０１１３】
被覆層は、導電性粒子を含有したシリコーン樹脂を溶液塗布装置（噴霧法、浸漬法、流動床法）、粉末塗布装置（静電法）等により磁性体粒子表面に塗膜を形成することができる。シリコーン樹脂被覆層の量は、通常磁性体粒子に対して１〜１０質量％が好ましい。
【０１１４】
導電性粒子を含有するシリコーン樹脂は、溶剤で熔解したシリコーン樹脂溶液中に導電性粒子を分散、あるいは熱溶融したシリコーン樹脂中に導電性粒子を分散することに調製することができる。
【０１１５】
導電性粒子は、主に現像剤の帯電量を調整する目的でシリコーン樹脂中に添加される。導電性粒子の粒径は０．０１〜０．５μｍ程度のものが好ましく、添加量はシリコーン樹脂１００質量部に対して０．０１〜３０質量部が好ましく、０．１〜２０質量部がより好ましい。
【０１１６】
（シリコーン樹脂）
本発明で用いられるシリコーン樹脂は、従来より公知ものを用いることができ、例えば市販品として入手できる信越シリコーン社製ＫＲ２６１、ＫＲ２７１、ＫＲ２７２、ＫＲ２７５、ＫＲ２８０、ＫＲ２８２、ＫＲ２８５、ＫＲ２５１、ＫＲ１５５、ＫＲ２２０、ＫＲ２０１、ＫＲ２０４、ＫＲ２０５、ＫＲ２０６、ＳＡ−４、ＥＳ１００１、ＥＳ１００１Ｎ、ＥＳ１００２Ｔ、ＫＲ３０９３や東レシリコーン社製のＳＲ２１００、ＳＲ２１０１、ＳＲ２１０７、ＳＲ２１１０、ＳＲ２１０８、ＳＲ２１０９、ＳＲ２４００、ＳＲ２４１０、ＳＲ２４１１、ＳＨ８０５、ＳＨ８０６Ａ、ＳＨ８４０等が用いられる。
【０１１７】
（導電性粒子）
導電性粒子としては、カーボンブラック、グラファイト、酸化スズ、酸化インジウム、金属粉末、導電性酸化チタン（酸化チタン表面にアンチモンをドープした酸化スズを被覆したもの）を挙げることができるが、これらの中ではカーボンブラックが好ましい。カーボンブラックの具体例としては、コンタクトブラック、ファーネストブラック、サーマルブラックを挙げることができる。
前記キャリアの体積平均粒径の測定は、代表的には湿式分散機を備えたレーザ回折式粒度分布測定装置「ヘロス（ＨＥＬＯＳ）」（シンパティック（ＳＹＭＰＡＴＥＣ）社製）により測定することができる。
【０１１８】
次に、本発明に好ましく用いられる現像剤の製造方法について説明する。
【０１１９】
現像剤は、前記トナーと前記キャリアを混合装置を用いて混合することにより製造できる。
【０１２０】
現像剤中のトナーの量は、トナーおよびキャリアの種類、画像形成方法により左右されるが、キャリア１００質量部に対して３〜１５質量部が好ましく、５〜１０質量部がより好ましい。
【０１２１】
トナーとキャリアを混合する混合装置としては、ヘンシェルミキサー、ナウターミキサー、Ｖ型混合機、タービュラーミキサー等の公知の装置を用いることができるが、これらの中ではヘンシェルミキサーが好ましい。
【０１２２】
次に、本発明のカラー画像形成方法に用いられる画像形成装置の構成について図１および図３を用いて説明する。
【０１２３】
図１は、本発明のカラー画像形成方法に用いられる画像形成装置の１例としてのカラープリンターの断面構成図である。
【０１２４】
図１はカラーＭＦＰ１０４の側断面図であり、カラーＭＦＰ１０４中には、Ｙ（黄色用）、Ｍ（マゼンタ用）、Ｃ（シアン用）、Ｂｋ（黒色用）の画像形成ユニット（プリンタエンジン）を有する。同図において、９０１、９０２、９０３、９０４は帯電器（帯電手段、帯電工程）、９１３は露光工程で用いるポリゴンミラーであり、不図示の半導体レーザより発光した４本のレーザ光を受ける。その内の１本は、ミラー９１４、９１５、９１６を経て、帯電器９０１で一様に帯電された感光ドラム９１７を走査し、次の１本はミラー９１８、９１９、９２０を経て感光ドラム９２１を走査し、次の１本はミラー９２２、９２３、９２４を経て感光ドラム９２５を走査し、次の１本はミラー９２６、９２７、９２８を経て感光ドラム９２９を走査する。
【０１２５】
一方、９３０はイエロー（Ｙ）のトナーを供給する現像器（現像手段、露光工程）であり、レーザ光に従って感光ドラム９１７上にＹトナー像を形成する。９３１はマゼンタ（Ｍ）のトナーを供給する現像器であり、レーザ光に従って感光ドラム９２１上にＭトナー像を形成する。９３２はシアン（Ｃ）のトナーを供給する現像器であり、レーザ光に従って感光ドラム９２５上にＣトナー像を形成する。９３３はブラック（Ｂｋ）のトナーを供給する現像器であり、レーザ光に従って感光ドラム９２９上にＢｋトナー像を形成する。以上４色（Ｙ、Ｍ、Ｃ、Ｂｋ）のトナー像がシートに転写されることによって、フルカラーの出力画像を得ることができる。
【０１２６】
シートカセット９３４，９３５及び、手差しトレイ９３６のいずれかより給紙されたシートは、レジストローラ９３７を経て転写ベルト９３８上に吸着され、搬送される。そして給紙タイミングに同期して、予め感光ドラム９１７，９２１，９２５，９２９上には各色のトナー像が現像されており、シートの搬送とともに、これらトナー像がシートに転写工程で各色転写手段（転写ベルト９３８と転写極９０５，９０６，９０７，９０８から構成されている）の位置で転写される。
【０１２７】
上記トナー像のシートへの転写後に、感光体上に残留するトナーはクリーニングブレード等のトナー除去の為の専用のクリーニング手段を設置して除去してもよいが、前記画像形成ユニットをコンパクトにして、画像形成装置全体を大型化しないためには、感光体上の残留トナーを現像手段で回収し、専用のクリーニング手段を省略した構成（即ち、クリーナーレスの画像形成ユニット）にするのが好ましい。本発明のトナーは、個々のトナー粒子の物性が均一化されているので、現像手段での残留トナーの回収が効果的に行なわれる。
【０１２８】
各色のトナー像が転写されたシートは、転写ベルト９３８より分離されて搬送ベルト９３９により搬送され、定着器（定着手段）９４０によってトナー像がシートに定着される。定着器９４０を抜けたシートはフラッパ９５０によって一旦下方向へ導かれ、シート後端がフラッパ９５０を抜けた後に、スイッチバックしてフェイスダウン状態で排出される。従って、複数ページからなる原稿画像を先頭ページから順次プリントした際に、ページ昇順のシート群が得られる。
【０１２９】
前記定着手段９４０はベルト定着を用いている。これは、ハロゲンランプ等による加熱手段を有する加熱ローラ９４０ａと、該加熱ローラ９４０ａと平行で離間して配設される支持ローラ９４０ｂと、前記加熱ローラ９４０ａ及び前記支持ローラ９４０ｂにエンドレスに掛け渡された定着ベルト９４０ｃと、該定着ベルト９４０ｃを介して前記支持ローラ２５０に対向してニップ部を形成する加圧ローラ９４０ｄとを有する構成とするものである。
【０１３０】
本発明のカラー画像形成方法に用いられる画像形成装置の定着手段は前記したようなベルト定着が好ましい。ベルト定着はローラ定着に比し、トナー画像をソフトな押圧力で定着できる為、微細なドット画像が乱されずに定着され、中間調のカラー画像を階調豊かに表現できる。
【０１３１】
尚、４つの感光ドラム９１７，９２１，９２５，９２９は、距離ｄをおいて等間隔に配置されており、また、搬送ベルト９３９上のシートは一定速度ｖで搬送されている。従って、不図示の半導体レーザは、これらのタイミングに対して同期がなされて、各色ごとに駆動される。
【０１３２】
図３は、図１で説明した画像形成装置において、Ｙ（黄色用）、Ｍ（マゼンタ用）、Ｃ（シアン用）、Ｂｋ（黒色用）の画像形成ユニットに加えてさらにＲ（赤色用）、Ｇ（緑色用）、およびＢ（青色用）の画像形成ユニットを搭載した７色タンデム方式の画像形成装置の主要部を説明する部分断面構成図である。
【０１３３】
図３において、９０１、９０２、９０３、９０４、９７０、９７１、および９７２は帯電器（帯電手段）、不図示の半導体レーザより発光した７本のレーザ光が、それぞれ帯電器９０１、９０２、９０３、９０４、９７０、９７１、および９７２で一様に帯電された感光ドラム９１７、９２１、９２５、９２９、９９０、９９１、および９９２を走査する。
【０１３４】
一方、９３０はイエロー（Ｙ）のトナーを供給する現像器（現像手段）であり、レーザ光（破線Ｙで示す）に従って感光ドラム９１７上にＹトナー像を形成する。９３１はマゼンタ（Ｍ）のトナーを供給する現像器であり、レーザ光（破線Ｍで示す）に従って感光ドラム９２１上にＭトナー像を形成する。９３２はシアン（Ｃ）のトナーを供給する現像器であり、レーザ光（破線Ｃで示す）に従って感光ドラム９２５上にＣトナー像を形成する。９３３は赤色（Ｒ）のトナーを供給する現像器（現像手段）であり、レーザ光（破線Ｒで示す）に従って感光ドラム９２９上にＲトナー像を形成する。９８０は緑色（Ｇ）のトナーを供給する現像器であり、レーザ光（破線Ｇで示す）に従って感光ドラム９９０上にＧトナー像を形成する。９８１は青色（Ｂ）のトナーを供給する現像器であり、レーザ光（破線Ｂで示す）に従って感光ドラム９９１上にＢトナー像を形成する。９８２はブラック（Ｂｋ）のトナーを供給する現像器であり、レーザ光（破線Ｂｋで示す）に従って感光ドラム９９２上にＢｋトナー像を形成する。以上７色（Ｙ、Ｍ、Ｃ、Ｒ、Ｇ、Ｂ、Ｂｋ）のトナー像がシートに転写されることによって、フルカラーの出力画像を得ることができる。
【０１３５】
図１で説明したシートカセットおよび手差しトレイ（図３においては構成が同じであるため省略している）のいずれかより給紙されたシートは、転写ベルト９３８上に吸着され、搬送される。そして給紙タイミングに同期して、予め感光ドラム９１７，９２１，９２５，９２９、９９０、９９１、および９９２上には各色のトナー像が現像されており、シートの搬送とともに、これらトナー像がシートに各色転写手段（転写ベルト９３８と転写極９０５，９０６，９０７，９０８、９７３、９７４、および９７５から構成されている）の位置で転写される。
【０１３６】
上記トナー像のシートへの転写後に、感光体上に残留するトナーはクリーニングブレード等のトナー除去の為の専用のクリーニング手段を設置して除去してもよいが、前記画像形成ユニットをコンパクトにして、画像形成装置全体を大型化しないためには、感光体上の残留トナーを現像手段で回収し、専用のクリーニング手段を省略した構成（即ち、クリーナーレスの画像形成ユニット）にするのが好ましい。本発明のトナーは、個々のトナー粒子の物性が均一化されているので、現像手段での残留トナーの回収が効果的に行なわれる。
【０１３７】
各色のトナー像が転写されたシートは、転写ベルト９３８より分離されて搬送ベルト９３９により搬送され、図１で説明した定着器（図３においては構成が同じであるため省略している）９４０によってトナー像がシートに定着される。
【０１３８】
本発明のカラー画像形成方法に用いられる画像形成装置は、高画質のカラー画像を形成することができるが、このような画像形成装置（カラープリンター）の像露光光源としては高密度のドット潜像を上記感光体上に形成でするために、半導体レーザ等の単波長光源が好ましい。特に発振波長が３８０〜５３０ｎｍの範囲にある半導体レーザを用いることが好ましい。これらの短波長光源を用いることにより、露光ビームの直径を３０μｍ以下に迄絞ることができ、高密度のドット潜像をａ−Ｓｉ感光体上に形成することができる。
前述の光源から照射されるビームは、裾が左右に広がった正規分布に近似した丸状や楕円状の輝度分布となり、例えばレーザビームの場合、通常、感光体上で主走査方向あるいは副走査方向の一方あるいは両者が６〜３０μｍという極めて小さい丸状あるいは楕円状である。
【０１３９】
本発明において、アモルファスシリコン系感光体上に形成された主走査方向の露光径（Ａμｍ）と主走査方向の現像径（Ｂμｍ）との関係は下記式（１）の条件を満足するものである。
【０１４０】
式（１）
１．０４≦Ｂ／Ａ≦１．４  （但し、６≦Ａ≦３０）
ここで、露光径とは、走査光学系より照射され、感光体上に形成されたビーム自身の径をいい、主走査方向の露光径とは、上述の感光体上に形成された１ドットに相当するビーム径の主走査方向の最大径を示すものである。また、現像径とは、前述のビームの照射された感光体上に形成される静電潜像の径をいい、主走査方向の現像径とは、上述の感光体上に形成された１ドットに相当する静電潜像の主走査方向の最大径を示すものである。
【０１４１】
この条件を満足することにより、高精細な画像となり、いわゆる細線再現性も良好で、且つ、いわゆる世代コピーも多世代が可能となる。すなわち、現像径（Ｂμｍ）と露光径（Ａμｍ）の関係については、上記の条件とすることで高いドットの再現性とドット形状の均一化された高画質な画像を形成することができる。現像径を露光径の１．０４〜１．４倍に大きく拡大することで、書き込まれた１画素の鮮鋭性を向上することができ、画像自体の目視での再現性を向上することができるものである。現像径が露光径の１．０４倍未満であると、露光のビームずれが忠実に現れてしまい、ギザつきや色ずれが発生してしまう。また、現像径が露光径の１．４倍を超えてしまう場合には、隣接したドットの間隙が埋まってしまい、細線の再現性が低下する問題がある。
【０１４２】
尚、上記特定の範囲の現像径と露光径の関係は、１ドット中の電位分布、トナーの有する帯電量分布、レーザーパワー、感光体電位及び現像条件を制御することによって達成されるものである。
現像径と露光径の関係を上記特定の範囲とすることで、転写時の転写率の向上及び転写時の画像アレの抑制を図ることができる。
【実施例】
【０１４３】
次に、本発明のカラー画像形成方法を具体的に説明するが、本発明の構成はこれに限られるものではない。尚、文中の「部」は質量部を表す。
〈シアントナー１−Ｃの作製〉
トナー粒子内層用着色粒子分散液（Ｍ１）とトナー粒子外層用樹脂粒子分散液（Ｓ１）を各々調製した後、前記（Ｍ１）と（Ｓ１）とを混合し、内層となる着色粒子の表面上に外層用樹脂粒子を固着させて、トナー１−Ｃを作製した。
【０１４４】
１．外層用樹脂粒子分散液を製造する工程
内層となる着色粒子表面に固着させる外層用樹脂粒子（ｓ１）を含む外層用樹脂粒子分散液（Ｓ１）を調製した。
【０１４５】
（重合性単量体溶液１−１−１）
下記組成を重合性単量体溶液１−１−１とする。
【０１４６】
スチレン                                                        ７０．１ｇ
ｎ−ブチルアクリレート                                          １９．９ｇ
メタクリル酸                                                    １０．９ｇ
化合物（１）                                                      ４．５ｇ
攪拌装置、温度センサー、冷却管、窒素導入装置を取り付けた５０００ｍｌのセパラブルフラスコに、下記のアニオン系界面活性剤（１０２）７．０８ｇをイオン交換水３０１０ｇに溶解させ、窒素気流下、攪拌しながら、内温を８０℃に昇温させて、界面活性剤溶液を調製した。前記界面活性剤溶液に、重合開始剤（過硫酸カリウム：ＫＰＳ）９．２ｇをイオン交換水２００ｇに溶解させた開始剤溶液を添加し、温度を７５℃とした後、前記重合性単量体溶液１−１−１を１時間かけて滴下し、滴下終了後、この系を７５℃にて２時間にわたり加熱、攪拌することにより重合（第一段重合）を行い、樹脂粒子を調製した。これを外層用樹脂粒子（１−１−１）とする。
【０１４７】
アニオン系界面活性剤（１０２）：Ｃ10Ｈ21（ＯＣＨ2ＣＨ2）3ＯＳＯ3Ｎａ
（重合性単量体溶液１−１−２）
攪拌装置を取り付けたフラスコ内において、以下の重合性単量体の混合液に離型剤（ペンタエリスリトールテトラアラキン酸エステル）を９６．０ｇ添加し、８０℃に加温し溶解した。これを、重合性単量体溶液１−１−２とする。
【０１４８】
スチレン                                                      １２２．９ｇ
ｎ−ブチルアクリレート                                          ４９．７ｇ
メタクリル酸                                                    １６．３ｇ
撹拌装置、温度センサー、冷却管を取り付けた５０００ｍｌのセパレルフラスコに、下記のアニオン性界面活性剤（１０１）５．７ｇをイオン交換水１３４０ｇに溶解させた界面活性剤溶液を調製した。前記界面活性剤溶液を８０℃に加熱した後、循環経路を有する機械式分散機「クレアミックス（ＣＬＥＡＲＭＩＸ）」（エム・テクニック（株）製）により、重合性単量体溶液１−１−２を２時間混合分散させ、分散粒子径（６４６ｎｍ）を有する乳化粒子（油滴）を含む分散液（乳化液）を調製した。次いで、前記分散液（乳化液）にイオン交換水１４６０ｍｌと重合開始剤（過硫酸カリウム：ＫＰＳ）６．５１ｇをイオン交換水２５４ｍｌに溶解させた重合開始剤溶液と、ｎ−オクチル−３−メルカプトプロピオン酸エステル０．７５ｇとを外層用樹脂粒子（１−１−１）に添加し、この系を８０℃にて３時間にわたり加熱攪拌することにより重合（第２段重合）を行い、外層用樹脂粒子（１−１−１）を原料とした樹脂粒子を得た。これを外層用樹脂粒子（１−１−２）とする。
【０１４９】
化合物（１０１）：Ｃ10Ｈ21（ＯＣＨ2ＣＨ2）2ＯＳＯ3Ｎａ
上記で得られた外層用樹脂粒子（１−１−２）に、重合開始剤（ＫＰＳ）８．８７ｇをイオン交換水３４６ｍｌに溶解させた開始剤溶液を添加し、次いで、８０℃の温度条件下に、以下の重合性単量体溶液１−１−３を１時間かけて滴下した。
【０１５０】
（重合性単量体溶液１−１−３）
スチレン                                                      ３２２．３ｇ
ｎ−ブチルアクリレート                                        １２１．９ｇ
メタクリル酸                                                    ３５．５ｇ
ｎ−オクチル−３−メルカプトプロピオン酸エステル                ９．５５ｇ
滴下終了後、２時間にわたり加熱攪拌することにより重合（第３段重合）を行った後、２８℃まで冷却し、外層用樹脂粒子（１−１−２）を原料とした外層用樹脂粒子（ｓ１）の分散液を得た。この樹脂粒子分散液を外層用樹脂粒子分散液（Ｓ１）と呼ぶ。
２．内層用着色粒子分散液（Ｍ１）を製造する工程
２−１．トナー粒子内層となる樹脂粒子の製造
（重合性単量体溶液２−１−１）
攪拌装置を取り付けたフラスコ内において、以下の重合性単量体の混合液に離型剤（ペンタエリスリトールテトラアラキン酸エステル）を９６．０ｇ添加し、８０℃に加温し、溶解した。これを、重合性単量体溶液２−１−１とする。
【０１５１】
スチレン                                                      １７２．９ｇ
ｎ−ブチルアクリレート                                          ５５．０ｇ
メタクリル酸                                                    ２３．１ｇ
一方、撹拌装置、温度センサー、冷却管を取り付けた５０００ｍｌのセパラブルに、前記のアニオン性界面活性剤（１０１）２．５ｇをイオン交換水１３４０ｇに溶解させ界面活性剤溶液を調製した。前記界面活性剤溶液を８０℃に加熱した後、循環経路を有する機械式分散機「クレアミックス（ＣＬＥＡＲＭＩＸ）」（エム・テクニック（株）製）により、重合性単量体溶液２−１−１を２時間混合分散させ、分散粒子径（４８２ｎｍ）を有する乳化粒子（油滴）を含む乳化液（分散液）を調製した。
【０１５２】
次いで、イオン交換水１４６０ｍｌを添加した後、重合開始剤（過硫酸カリウム：ＫＰＳ）７．５ｇをイオン交換水１４２ｍｌに溶解させた開始剤溶液と、ｎ−オクタンチオール６．７４ｇとを添加し、この系を８０℃にて３時間にわたり加熱攪拌することにより重合（第一段重合）を行い、内層用樹脂粒子を得た。これを内層用樹脂粒子（２−１−１）とする。
【０１５３】
これに、重合開始剤（ＫＰＳ）１１．６ｇをイオン交換水２２０ｍｌに溶解させた開始剤溶液を添加し、次いで、８０℃の温度条件下に、以下の重合性単量体溶液２−１−２を１時間かけて滴下した。
【０１５４】
（重合性単量体溶液２−１−２）
スチレン                                                      ２９１．２ｇ
ｎ−ブチルアクリレート                                        １３２．２ｇ
メタクリル酸                                                    ４２．９ｇ
ｎ−オクタンチオール                                            ７．５１ｇ
滴下終了後、２時間にわたり加熱攪拌することにより重合（第二段重合）を行った後、２８℃まで冷却し、内層用樹脂粒子（２−１−１）を原料とした内層用樹脂粒子（２−１−２）の分散液を得た。
【０１５５】
２−２．トナー粒子内層の凝集工程
以下に示す着色剤分散液と上記の内層用樹脂粒子（２−１−２）の分散液を用いて塩析／融着を行った。
【０１５６】
（着色剤分散液Ｃの調製）
前記アニオン系界面活性剤（１０１）５９．０ｇをイオン交換水１６００ｍｌに攪拌溶解し、この溶液を攪拌しながら、シアン顔料Ｃ．Ｉ．Ｐｉｇｍｅｎｔ  Ｂｌｕｅ１５：１、２８０．０ｇを徐々に添加し、次いで「クレアミックス」（エム・テクニック（株）製）を用いて分散処理することにより、着色剤分散液Ｃを調製した。
【０１５７】
内層用樹脂粒子（２−１−２）２５９．３ｇ（固形分換算）と、イオン交換水１１２０ｇと、上記の着色剤分散液Ｃの２３７ｇとを、温度センサー、冷却管、窒素導入装置、攪拌装置を取り付けた四つ口フラスコに入れ攪拌した。容器内の温度を３０℃に調製した後、５モル／リットルの水酸化ナトリウム水溶液を加えてｐＨを１０に調整した。
【０１５８】
次いで、塩化マグネシウム・６水和物５５．３ｇをイオン交換水５５．３ｍｌに溶解した水溶液を、攪拌下、３０℃にて１０分間かけて添加した。３分間放置した後に昇温を開始し、この系を６０分間かけて９０℃まで昇温し、内層用樹脂粒子と着色剤との塩析／融着を行った。
【０１５９】
攪拌と加熱を続けながら、「コールターマルチサイザー」（コールター社製）にて内層となる粒子の粒径を測定し、体積平均粒径が５．５μｍになった時点で、塩化ナトリウム１５．３ｇをイオン交換水１００ｍｌに溶解した水溶液を添加して粒子成長を抑制させた。
【０１６０】
３．トナー粒子外層を形成する工程
外層用樹脂粒子分散液（Ｓ１）の８７．５ｇ（固形分換算）を５モル／リットルの水酸化ナトリウム水溶液を加えてｐＨ８に調製した。
【０１６１】
一方、内層用着色粒子分散液（Ｍ１）の過熱攪拌を約１時間以上継続し、円形度が０．９４４になったところで、上記の外層用樹脂粒子分散液（Ｓ１）を添加し、内層表面に外層用樹脂粒子（ｓ１）を融着さ外層を形成した。
【０１６２】
その後、塩化ナトリウム１２３．９ｇをイオン交換水５００ｇに溶解した水溶液を加え、粒子の凝集力を更に弱めた上、毎分２リットルの気泡処理を施しながら９５℃にて更に２時間加熱攪拌を続けた。その後、８℃／分の条件で３０℃まで冷却し、塩酸を添加してｐＨ２に調整し、攪拌を停止した。これをトナー粒子１−Ｃの分散液とする。トナー粒子１−Ｃの円形度の平均値は０．９６４であった。
【０１６３】
４．固液分離、洗浄する工程
トナー粒子１−Ｃの分散液を遠心脱水機にかけたのち、固形分に対して、２０倍量のイオン交換水をふりかけながら洗浄し、トナーケーキ１−Ｃを得た。
【０１６４】
５．乾燥する工程
洗浄して得られたトナーケーキ１−Ｃを減圧乾燥機で水分量が４質量％になるまで乾燥してトナー粒子１−Ｃを得た。
【０１６５】
６．外添混合する工程
上記のトナー粒子１−Ｃに、数平均一次粒子径１２ｎｍの疎水性シリカ０．８質量部、および数平均一次粒子径１５０ｎｍ疎水性シリカを添加し、「ヘンシェルミキサー」（三井三池化工株式会社製）の回転翼の周速を３０ｍ／秒に設定し２５分間混合した。その後、目開き４５μｍのフルイを用いて粗粒を除去し、トナー粒子１−Ｃよりなるシアントナー１−Ｃを作製した。
【０１６６】
〈マゼンタトナー１−Ｍの作製〉
トナー１−Ｃの作製において用いたシアン顔料Ｃ．Ｉ．Ｐｉｇｍｅｎｔ  Ｂｌｕｅ１５：１、２８０．０ｇを、マゼンタ顔料Ｃ．Ｉ．Ｐｉｇｍｅｎｔ  Ｒｅｄ１２２、４２０ｇに変更した以外は、同様にしてマゼンタトナー１−Ｍを作製した。
【０１６７】
〈イエロートナー１−Ｙの作製〉
トナー１−Ｃの作製において用いたシアン顔料Ｃ．Ｉ．Ｐｉｇｍｅｎｔ  Ｂｌｕｅ１５：１、２８０．０ｇを、イエロー顔料Ｃ．Ｉ．Ｐｉｇｍｅｎｔ  Ｙｅｌｌｏｗ７４、４２０ｇに変更した以外は、同様にしてイエロートナー１−Ｙを作製した。
【０１６８】
〈黒色トナー１−Ｂｋの作製〉
トナー１−Ｃの作製において用いたシアン顔料Ｃ．Ｉ．Ｐｉｇｍｅｎｔ  Ｂｌｕｅ１５：１、２８０．０ｇを、中性カーボンブラック「リーガル６６０」（キャボット社製）４２０ｇに変更した以外は、同様にして黒色トナー１−Ｂｋを作製した。
〈赤色トナー１−Ｒの作製〉
トナー１−Ｃの作製において用いたシアン顔料Ｃ．Ｉ．Ｐｉｇｍｅｎｔ  Ｂｌｕｅ１５：１、２８０．０ｇを、Ｃ．Ｉ．Ｐｉｇｍｅｎｔ  Ｒｅｄ１７７  ２１０ｇおよび、Ｃ．Ｉ．Ｐｉｇｍｅｎｔ  Ｒｅｄ４８：１、２１０ｇに変更した以外は、同様にして赤色トナー１−Ｒを作製した。
〈緑色トナー１−Ｇの作製〉
トナー１−Ｃの作製において用いたシアン顔料Ｃ．Ｉ．Ｐｉｇｍｅｎｔ  Ｂｌｕｅ１５：１、２８０．０ｇを、銅テトラ−（α−ヒドロキシエトキシ）フタロシアニンに変更した以外は、同様にして緑色トナー１−Ｒを作製した。
（青色トナー１−Ｂの作製）
トナー１−Ｃの作製において用いたシアン顔料Ｃ．Ｉ．Ｐｉｇｍｅｎｔ  Ｂｌｕｅ１５：１、２８０．０ｇを、アントラキノン誘導体（チバカイギー社製オラセット  ブルー２Ｒ）４２０ｇに変更した以外は、同様にして青色トナー１−Ｂを作製した。
こうして作成された１−Ｃ〜１−Ｂ（実施例１用トナー）についての物性値を表２に示す。
〈トナー２Ｃ〜２Ｂ製造：実施例２用トナー〉
トナー１Ｃ〜１Ｂ製造において、塩析／融着工程で、体積平均粒径が３．８μｍになった時点で、塩化ナトリウム水溶液を添加して粒子成長を抑制させ、さらにトナー粒子外層を形成する工程で、円形度の平均値が０．９６７になった時点で、加熱攪拌を停止した以外は同様にした。また、外部添加剤添加工程では、疎水性シリカ（１５０ｎｍ）の代わりに、疎水性酸化チタン（１００ｎｍ）を用いた以外は同様にして、トナー２Ｃ〜２Ｂを製造した。物性値を表２に示す。
〈トナー３Ｃ〜３Ｂ製造：実施例３用トナー〉
トナー１Ｃ〜１Ｂ製造において、塩析／融着工程で、体積平均粒径が６．７μｍになった時点で、塩化ナトリウム水溶液を添加して粒子成長を抑制させ、さらにトナー粒子外層を形成する工程で、円形度の平均値が０．９５７になった時点で、加熱攪拌を停止した以外は同様にした。また、外部添加剤添加工程では、疎水性シリカ（１２ｎｍ）の代わりに、疎水性チタン（２４ｎｍ）を、疎水性シリカ（１５０ｎｍ）の代わりに、チタン酸ストロンチウム（３００ｎｍ）を用いた以外は同様にして、トナー３Ｃ〜３Ｂを製造した。物性値を表２に示す。
〈トナー４Ｃ〜４Ｂｋ製造：実施例４用トナー〉
トナー１Ｃ〜１Ｂｋの製造において、外部添加剤添加工程で、疎水性シリカ（１５０ｎｍ）の代わりに、疎水性シリカ（４０ｎｍ）を用いた以外は同様にして、トナー４Ｃ〜４Ｂｋ（４色）を製造した。物性値を表２に示す。
〈トナー５Ｃ〜５Ｂ製造：実施例５用トナー〉
トナー３Ｃ〜３Ｂ製造において、チタン酸ストロンチウム（３００ｎｍ）の代わりに疎水性酸化チタン（６５０ｎｍ）を用いた以外は同様にして、トナー５Ｃ〜５Ｂを製造した。物性値を表２に示す。
〈比較用トナー１Ｃ〜１Ｂ製造：比較例１用トナー〉
トナー１Ｃ〜１Ｂ製造において、塩析／融着工程で、体積平均粒径が７．８μｍになった時点で、塩化ナトリウム水溶液を添加して粒子成長を抑制させ、さらにトナー粒子外層を形成する工程で、円形度の平均値が０．９４１になった時点で、加熱攪拌を停止した以外は同様にして、比較用トナー１Ｃ〜１Ｂを製造した。物性値を表２に示す。
〈比較用トナー２Ｃ〜２Ｂ製造：比較例２用トナー〉
トナー１Ｃ〜１Ｂ製造において、塩析／融着工程で、体積平均粒径が２．８μｍになった時点で、塩化ナトリウム水溶液を添加して粒子成長を抑制させ、さらにトナー粒子外層を形成する工程で、円形度の平均値が０．９９９になった時点で、加熱攪拌を停止した以外は同様にした。また、外部添加剤添加工程では、疎水性シリカ（１５０ｎｍ）の代わりに、疎水性酸化チタン（１００ｎｍ）を用いた以外は同様にして、比較用トナー２Ｃ〜２Ｂを製造した。物性値を表２に示す。
〈比較用トナー３Ｃ〜３Ｂ製造：比較例３用トナー〉
トナー１Ｃ〜１Ｂ製造において、外部添加剤添加工程では、疎水性シリカ（１５０ｎｍ）の代わりに、疎水性酸化チタン（２４ｎｍ）を用いた以外は同様にして、比較用トナー３Ｃ〜３Ｂを製造した。物性値を表２に示す。
〈比較用トナー４Ｃ〜４Ｂ製造：比較例４用トナー〉
トナー１Ｃ〜１Ｂ製造において、外部添加剤添加工程では、疎水性シリカ（１５０ｎｍ）の代わりに、チタン酸ストロンチウム（１．１μｍ）を用いた以外は同様にして、比較用トナー４Ｃ〜４Ｂを製造した。物性値を表２に示す。
〈比較用トナー５Ｃ〜５Ｂ製造：比較例５３用トナー〉
トナー１Ｃ〜１Ｂ製造において、外部添加剤添加工程では、疎水性シリカ（１５０ｎｍ）の代わりに、疎水性酸化チタン（１００ｎｍ）を用いた以外は同様にして、比較用トナー５Ｃ〜５Ｂを製造した。
〈比較用トナー６Ｃ〜６Ｂ製造：比較例６用トナー〉
トナー１Ｃ〜１Ｂ製造において、外部添加剤添加工程では、疎水性シリカ（１５０ｎｍ）の代わりに、疎水性酸化チタン（１００ｎｍ）を用いた以外は同様にして、比較用トナー６Ｃ〜６Ｂを製造した。
〈キャリアの製造例〉
磁性キャリア芯材粒子粉末Ａ（重合Ａ）の製造：ヘンシェルミキサー内に、平均粒径が０．２４μｍの粒子表面にアルミニウムの酸化物が存在している球状マグネタイト粒子粉末７００ｇと０．４μｍの粒状ヘマタイト粒子粉末３００ｇとを仕込み、十分に良く撹拌して得られた混合粉末に、エポキシ基を有するシラン系カップリング剤７．５ｇを添加・混合して、上記混合粉末を構成する粒子の粒子表面をエポキシ基を有するシラン系カップリング剤で処理した。
１リットルのフラスコに、フェノール１２５ｇ，３７％ホルマリン１８７．５ｇ、粒子表面がエポキシ基を有するシラン系カップリング剤で処理されている上記混合粉末１ｋｇ、２５％アンモニア水３７．５ｇ及び水１２５ｇを仕込み、撹拌しながら６０分間で８５℃に上昇させた後、同温度で１２０分間反応・硬化させることにより、フェノール樹脂と無機化合物粒子からなる複合体粒子の生成を行った。
次に、フラスコ内の内容物を３０℃に冷却し、１．５リットルの水を添加した後、上澄み液を除去し、さらに下層の沈殿物を水洗し、風乾した。次いで、これを減圧下（５ｍｍＨｇ以下）に、１５０〜１８０℃で乾燥して複合体粒子（以下、磁性キャリア芯材粒子粉末Ａ（重合Ａ）という）を得た。
〈芯材被覆樹脂の合成例〉
芯材被覆樹脂の合成例：撹拌機，温度計，還流冷却器，滴下ロート及び加熱ジャケットを備えたフラスコに、メチルトリエトキシシラン１００ｇ（０．５６モル）、および加水分解触媒として酢酸５ｇを仕込み、撹拌しながら徐々に加熱した。液温８０℃になった時点で、１２．０ｇ（０．６７モル）の水を徐々に滴下して加えた。液温８０℃で６時間保持して、加水分解および縮合反応を行った。次いで常圧，液温１３０℃の条件で揮発成分を留去したのち、徐々に減圧状態とし、減圧度３０Ｔｏｒｒ，液温１３０℃の条件下でさらに揮発成分を減圧留去した後、常圧に戻して、無色液状、粘度（２５℃）２００ｃＳｔのポリオルガノシロキサン（Ａ）を得た。
上記で得られたポリオルガノシロキサン（Ａ）１００ｇ、Ｎ−（β−アミノエチル）−γ−アミノプロピルトリメトキシシラン２ｇ、ポリオキシエチレンノニルフェニルエーテル（非イオン系界面活性剤）７０ｇを撹拌機，温度計および還流冷却器を取り付けた内容積５００ｍｌのフラスコに仕込み、８５℃にて５時間、加熱撹拌を行った。その後、減圧度３０Ｔｏｒｒ，液温６０℃の条件下で揮発成分を減圧留去した後、常圧に戻してシリコーン樹脂を得た。
芯材被覆樹脂を２０％の水溶液に調製し、コート液とした。この水溶液を
磁性キャリア芯材粒子粉末Ａ１ｋｇに流動床コーティング法によりスプレー塗布後、約５分間乾燥させ、７４μｍの目開の篩にて篩いキャリアを製造した。
〈ａ−Ｓｉ感光体の作成〉
ＲＦ−ＰＣＶＤ法による感光体の製造装置を用い、直径６０ｍｍの鏡面加工を施したアルミニウムシリンダー上に、表１に示す条件で正帯電の感光体を作製した。
【０１６９】
【表１】
2005157314.tif 000004
【０１７０】
〈現像剤の作製〉
各トナーをキャリアとトナー濃度８％となるよう、Ｖ型混合機で２０分間混合した。
〈実写評価〉
以上のトナーと感光体を図３の画像形成装置に搭載し以下の評価を行った。
露光波長は、波長可変レーザ発信器にて、露光径はレンズ系で、Ｂすなわち，Ａ／Ｂは、感光体と現像ローラーのスピード比でコントロールし、感光体上のトナー像（ドット径）をマイクロスコープで測長した。平均円形度については先述の測定方法によって算出した。
実施例１〜５および比較例１〜３における波長、露光径、現像径、およびＡ／Ｂの値を表２に示す。
【０１７１】
【表２】
2005157314.tif 000005
【０１７２】
（色ずれの評価）
肌色とスミレ色のハーフトーンを形成し、ルーペ（３０倍）にて観察し、色ずれを評価した。
［Ａ］：まったく色ずれが観察されない。（優良）
［Ｂ］：目視では観察されないが、ルーペではごくわずか（５０μｍ以下）に観察される。（良好）
［Ｃ］：ルーペでわずか（１００μｍ以下）に観察されるが、実用上問題無いレベル。（かろうじて実用可能）
［Ｄ］：目視で色ずれが観察される。（不良）
（色再現性の評価）
各画像形成装置の定着温度１４０℃に設定し、マゼンタ（Ｍ）、シアン（Ｃ）、イエロー（Ｙ）の各１次色と各１次色を１：１で重ね合わせた、レッド（Ｒ）、ブルー（Ｂ）、グリーン（Ｇ）からなる２次色を出力した。用紙にはアート紙（三菱製紙（株）製、特菱アート）及び富士ゼロックスイオフィスサプライ（株）製のＣ２ｒ（平滑度２８）を用いた。尚、Ｊａｐａｎ  Ｃｏｌｏｒ（ジャパンカラー）は国際標準化機構印刷技術委員会（ＩＳＯ／ＴＣ１３０）の日本国内委員会が日本国内の標準的な色として選定したものである。選定は日本国内の代表的なインクメーカー８社から最も標準的とみなされる枚葉平版プロセスインクを各１点ずつ集め、それぞれ同一条件で展色したものについて色彩値を測定したものである。選定されたＪａｐａｎ  Ｃｏｌｏｒ（ジャパンカラー）は１９９０年より国際標準化機構印刷技術委員会（ＩＳＯ）に提出され、現在は、Ｊａｐａｎ  Ｃｏｌｏｒ２００２の規格が日本国内における色の標準になっている。標準色見本は国際標準化機構印刷技術委員会（ＩＳＯ／ＴＣ１３０）の日本国内委員会から供給されており、簡単に入手可能である。
［Ａ］：Ｊａｐａｎ  Ｃｏｌｏｒ２００２と比較して、より広い色再現ができた。
【０１７３】
色座標上の多角形の面積にして１．２倍以上（優良）
［Ｂ］：Ｊａｐａｎ  Ｃｏｌｏｒ２００２と同等の色再現ができた。（良好）
［Ｃ］：Ｊａｐａｎ  Ｃｏｌｏｒ２００２に近い色再現性はできるものの、
厳密にはＪａｐａｎ  Ｃｏｌｏｒの色域に達していない（かろうじて実用可能）
［Ｄ］：Ｊａｐａｎ  Ｃｏｌｏｒ２００２と比較して色域が著しく狭くなってしまった。
【０１７４】
（不良）
（解像度の評価）
１０本／ｍｍ〜２５本／ｍｍのテストチャート（デジタル露光による書き込みデータ）を入力し、黒色トナーで画像を出力した。
【０１７５】
定着画像をルーペ（３０倍）で観察し、解像度チャートの副走査方向のライン間がつぶれず、判別できる解像度を評価した。
［Ａ］：２０本／ｍｍ以上
［Ｂ］：１２本／ｍｍ以上２０本／ｍｍ未満
［Ｃ］：１０本／ｍｍ以上１２本／ｍｍ未満
［Ｄ］：１０本／ｍｍ未満
評価の結果を表３に示す。
【０１７６】
【表３】
2005157314.tif 000006
【０１７７】
上記表３より、アモルファスシリコン系感光体及び重合トナーを用いたタンデム方式の画像形成方法において、本発明の要件を満足するカラートナー、即ち、体積平均粒径３〜７μｍ、かつ数平均一次粒径４０〜８００ｎｍの粒子を外部添加剤として含有し、前記露光工程における主走査方向の露光径（Ａμｍ）と、現像工程における前記露光径（Ａμｍ）に対応する現像径（Ｂμｍ）との間に前記式（１）の関係を満足するトナーを用いた組み合わせ実施例１〜実施例５、は色ずれ、色再現性、解像度とも実用範囲以上の良好な評価を達成している。これに対し、体積平均粒径が３μｍ以下であるカラートナーを用いた組み合わせ比較例１は、解像度が実施例１〜５よりも劣り、体積平均粒径が７μｍ以上であるカラートナーを用いた組み合わせ比較例２は、色ずれと、色再現性において劣化が見られた。
【０１７８】
また数平均一次粒径が４０ｎｍ以下または８００ｎｍ以上である外添剤を添加したトナーを用いた組み合わせ比較例３および比較例４では、色ずれ、色再現性が劣化している。特に色再現性の劣化は周期性の画像欠陥（感光体の周期に一致している）が発生することに起因していると推察される。
【０１７９】
さらに前記Ｂ／Ａの値が１．０４以下であるカラートナーを用いた組み合わせ比較例５は、色ずれと色再現性について実施例１〜５よりも劣り、前記Ｂ／Ａの値が１．４以上であるカラートナーを用いた組み合わせ比較例６は、解像度において劣化が見られた。
【図面の簡単な説明】
【０１８０】
【図１】本発明のカラー画像形成方法に用いられる画像形成装置の１例としてのカラープリンターの断面構成図である。
【図２】本発明のカラー画像形成方法に用いられるにおけるａ−Ｓｉ感光体の代表的な層構成を説明するための模式的構成図である。
【図３】本発明のカラー画像形成方法に用いられる７色タンデム方式の画像形成装置の主要部を説明する部分断面構成図である
【符号の説明】
【０１８１】
９０１、９０２、９０３、９０４、９７０、９７１、９７２  帯電器
９１４、９１５、９１６  ミラー
９１７，９２１，９２５，９２９、９９０、９９１、９９２  感光体ドラム
９３０  イエロー（Ｙ）のトナーを供給する現像器
９３１  マゼンタ（Ｍ）のトナーを供給する現像器
９３２  シアン（Ｃ）のトナーを供給する現像器
９３３  赤色（Ｒ）のトナーを供給する現像器
９８０  緑色（Ｇ）のトナーを供給する現像器
９８１  青色（Ｂ）のトナーを供給する現像器
９８２  ブラック（Ｂｋ）のトナーを供給する現像器
９４０  定着器
【図１】
2005157314.tif 000007
【図２】
2005157314.tif 000008
【図３】
2005157314.tif 000009